FR 2525584 A2 19831028 FR 8206818 A 19820421 Dans le brevet principal, on a décrit une com- position d'émail pour prothèse dentaire renfermant: Sio 2: 40 à 60 % -B 203:15 à 30 % A 10 3 à 9 % Na 20 et/ou K 20: proportions déterminées de façon à obtenir un émail présentant une température de cuisson 800 o C et un coefficient de dilatation thermi- que compris entre 95 et 110 x 10 7 (unités CGS). Une telle composition d'émail présente une excellente adhérence, non seulement sur des supports en alliage à base de nickel et de chrome mais également sur des supports en acier ordinaire Cette remarquable adhérence peut s'expliquer par la température de cuisson relativement basse de l'émail qui permet de limiter l'oxydation superficielle de l'alliage et d'obtenir une liaison chimique stable avec ce dernier, grâce à la labilité des ions alcalins contenus dans l'émail. Cette composition d'émail répond de préférence à la formule suivante: Sio 2: 44 à 54 % B 203: 16 à 30 % Na 20: 13 à 20 % * K 20:13 à 20 % A 1203 3 à 9 % Selon le procédé décrit dans le brevet princi- pal, pour réaliser une prothèse émaillée, on applique sur l'alliage de base de la prothèse une première couche d'un émail obtenu à partir de la composition précitée, additionnée éventuellement d'agents opacifiants et/ou dévitrifiants tels que Sn O 2 et Zr O 2 et on applique ensuite une secondé couche d'un émail obtenu à partir d'un verre répondant de préférence à la composition suivante: Si O 2: 64 % 25215 84 Na 20: 14 % K 20: 4 % Ca O: 1,8 % Ca F 2: 1,2 % Ba O: 5,2 % Zr O 2: 9,8 % On a constaté que cette seconde couche n'était pas suffisamment translucide et n'était pas assez résistan- te vis-à-vis des agents chimiques. Le but de la présente addition est de remédier à ces inconvénients. Suivant l'addition, la couche d'émail destinée à être appliquée sur une première couche d'émail conforme au brevet principal est caractérisée par la composition suivante en ce qui concerne les composés principaux: Si O 2: 45 à 68 % B 203 O à 8 % Na 20: 10 à 17 % K.O: 10 à 20 % Cette composition d'émail diffère de celle de la seconde couche d'émail décrite dans le brevet principal, principalement par une teneur nettement plus élevée en K 2 O (oxyde de potassium). On a constaté de façon surprenante que cette composition d'émail permettait d'obtenir après cuisson, une seconde couche parfaitement translucide, adhérant bien à la première couche d'émail et présentant une excellente résistance aux agents chimiques. La composition précitée ne convient pas pour réaliser la première couche d'émail En effet, les essais ont montré qu'une telle première couche n'adhère pas à la couche superficielle oxydée de l'alliage en nickel et chrome de la prothèse Ce résultat peut s'expli- quer par le fait que les atomes de potassium en raison de leur moins grande mobilité que les atomes de sodium, ne permettent pas, contrairement à ceux de sodium, de réaliser un échange par diffusion réciproque avec les oxydes métalliques de la couche oxydée précitée. Par contre, la seconde couche obtenue à partir de la composition selon la présente addition présente une adhérence exceptionnelle sur la première couche obtenue à partir de la composition décrite dans le brevet principal. Les meilleurs résultats ont été obtenus à partir de la composition suivante: Si O 2:52,3 % Na 20: 13,7 % K 20: 17,5 % Ca F 2: 2,8 % Ba O: 4,4 % Zr O 2: 10,0 % L'émail obtenu par cuisson à une température comprise entre 740 et 760 C de la composition précitée présente un coefficient de dilatation thermique compris entre 120 et 125 x 10-7 (unités CGS). On peut ajouter à la composition précitée, avant la cuisson de cette dernière, les ingrédients suivants: Ti O 2:0,8 % Ni O: 0,005 % Si 02: 7,2 % Fe 203: 0,002 % Ces ingrédients permettent de donner à l'émail une coloration légèrement gris-jaunâtre. L'épaisseur de cette seconde couche d'émail peut varier, comme pour la première couche, entre 0,5 et 3 mm suivant la dimension et la nature des dents. REVENDICATIONS 1 Composition d'émail vitreux conforme à la revendication 1 du brevet principal, et destinée à recouvrir une première couche d'émail renfermant les ingrédients principaux suivants: Si O 2: 44 à-54 % B 203: 16 à 30 % Na 20: 13 à 20 % K 20: O à 4 % caractérisée en ce que la composition de cette seconde couche renferme les composés suivants: Si O 2: 45 à 68 % B 203: O à 8 % 2 3 Na 20: 10 à 17 % K 20: 10 à 20 % 2 Composition conforme à la revendication 1, caractérisée en ce qu'elle renferme les composés suivants: Si O 2: 52,3 % Na 20: 13,7 % K 20: 17,5 % Ca F 2: 2,8 % Ba O: 4,4 % Zr O 2:10 %